(57)【特許請求の範囲】
【請求項１】
放射性セシウム含有物を焼却する焼却炉あるいは溶融する溶融炉から排出される排ガス中の飛灰を煙道で捕集する集塵機と、
前記煙道の集塵機より上流側に設けられた粉粒体状の陽イオン交換体の吹込口と、
前記集塵機から回収した飛灰と前記陽イオン交換体の混合物を貯留するホッパーと、
該ホッパーから供給された混合物に水とセメントを加えて固化物にする混練・成型機と、
前記集塵機あるいは集塵機から排出される飛灰の放射性物質の濃度変化を計測する放射能計測器と、
を備え、
前記陽イオン交換体の吹込量は、前記放射能計測器により計測された放射性物質の濃度に応じて調整されることを特徴とする、放射性セシウム含有飛灰のセメント固化物の製造装置。
【請求項２】
放射性セシウム含有物を焼却する焼却炉あるいは溶融する溶融炉から排出される排ガス中の飛灰を煙道で捕集する集塵機と、
前記煙道の集塵機より上流側に設けられた粉粒体状の陽イオン交換体の吹込口と、
前記集塵機から回収した飛灰と前記陽イオン交換体の混合物を貯留するホッパーと、
該ホッパーから供給された混合物に水とセメントを加えて固化物にする混練・成型機と、
前記集塵機より上流側において放射性物質の濃度変化を計測する放射能計測器と、
を備え、
前記陽イオン交換体の吹込量は、前記放射能計測器により計測された放射性物質の濃度に応じて調整されることを特徴とする、放射性セシウム含有飛灰のセメント固化物の製造装置。
【請求項３】
放射性セシウム含有物を焼却する焼却炉あるいは溶融する溶融炉から排出される排ガス中の飛灰を煙道で捕集する集塵機と、
前記煙道の集塵機より上流側に設けられた粉粒体状の陽イオン交換体の吹込口と、
前記集塵機から回収した飛灰と前記陽イオン交換体の混合物を貯留するホッパーと、
該ホッパーから供給された混合物に水とセメントを加えて固化物にする混練・成型機と、
前記ホッパーの混合物における飛灰の放射性物質の濃度変化を計測する放射能計測器と、
を備え、
前記陽イオン交換体の吹込量は、前記放射能計測器により計測された放射性物質の濃度に応じて調整されることを特徴とする、放射性セシウム含有飛灰のセメント固化物の製造装置。
【発明の詳細な説明】
【技術分野】
【０００１】
本発明は、放射性セシウムを含有する飛灰や溶融飛灰のセメント固化物の製造装置に関するものである。
【背景技術】
【０００２】
原子力発電所等の放射性物質を取扱う施設から排出される廃棄物のうち可燃性のものは焼却処理されるが、その焼却の際に発生する焼却灰には放射性物質が含まれており、そのなかで放射性セシウムは半減期が134Ｃｓで約２年、137Ｃｓで約３０年と長いので、その保管には細心の注意を払う必要がある。特に、最近では福島県の原子力発電所の事故により多量の放射性物質が放出されて広範囲にわたって汚染を引起し、その汚染地域から出される可燃物の焼却灰の処理も問題になっている。
【０００３】
そこで、環境省では、放射性セシウム濃度が８，０００Ｂｑ／ｋｇを超え１００，０００Ｂｑ／ｋｇ以下の焼却灰については、セメントを加えて固化物とし、セメント固化物の周囲を覆って埋立処分する指針を示している（非特許文献１）。そして、セメントの固化物の強度について、セメント固化物１ｍ３あたり１５０ｋｇ以上で、埋立処分を行う際の一軸圧縮強度が０．９８メガパスカルの場合とそうでない場合の埋立方法を別に規定している。
【０００４】
一方、有害物を含む焼却灰のセメント固化方法として配合比率を変えて一軸圧縮強度を求めた報告もある（非特許文献２）。
【０００５】
また、放射性廃棄物の焼却灰をセメントで固化する際に、焼却処理によって生じた塩化鉛等の重金属塩化物を水への溶解性が低い状態に変換する方法も開示されている（特許文献１）。この変換には、アルカリ金属水酸化物やアルカリ土類金属水酸化物などが用いられている。
【先行技術文献】
【特許文献】
【０００６】
【特許文献１】特開２００８−２５６６６０号公報
【非特許文献】
【０００７】
【非特許文献１】環境省環廃対発第１１０８３１００１号、環廃産発第１１０８３１００１号、平成２３年８月３１日
【非特許文献２】川戸ら、「焼却灰のセメント固化試験Ｉ−模擬焼却灰の基本的固化特性−」、ＪＡＥＡ−Ｔｅｃｈｎｏｌｏｇｙ２０１０−０１３、２０１０年７月、ｐ１〜３８
【発明の概要】
【発明が解決しようとする課題】
【０００８】
焼却灰のセメント固化物には亀裂が入っていることがあり、その場合、雨水が浸透するとこの亀裂から放射性セシウムが溶出してくる。そこで、従来の埋立方法では、埋立処分場の構造を変えて、隔壁層を設けたり、コンクリート容器に入れたり、処分場からの廃水を処理する方法などが挙げられている。しかしながら、放射性セシウムは漏出しないよう細心の注意を払う必要があり、これらの方法でも、運搬中のトラブルや地震などによる処分場の地割れや廃水処理設備のトラブルなどの不測の事態が起これば放射性セシウムが漏出する懸念がある。
【課題を解決するための手段】
【０００９】
本発明者は、上記課題を解決するべく鋭意検討の結果、焼却灰の内、炉底灰である主灰には放射性セシウムの含有量が少なく、また、セシウムが主に水に難溶性の酸化物の形態で存在しているのに対し、煙道から捕集される飛灰には放射性セシウムの含有量が大きく、しかも多くが水溶性の塩化セシウムなどの形態で含まれていることを見出した。そして、この飛灰に予め水に難不溶性で粉粒体状の陽イオン交換体を混合し、水を加えてスラリー状にしておけば、そこに含まれている塩化セシウムなどの水溶性の放射性セシウムが溶けだして、放射性セシウムが陽イオン交換体に吸着され、この状態でセメント固化物にしておけば、雨水が浸透してきても放射性セシウムは陽イオン交換体に吸着されていて溶出の問題がなく、放射性セシウムをセメント固化物に封じ込めておくことが出来ることを見出した。
【００１０】
そして、この陽イオン交換体を煙道に吹込むことにより、陽イオン交換体を飛灰と均一に混合できることを見出した。そして、さらに、煙道、集塵機から捕集される飛灰の放射性物質の濃度変化を計測し、その計測値に応じて陽イオン交換体の吹込量を変えることによって放射性セシウムの溶出を安定して抑制できることを見出した。
【００１１】
本発明は、これらの知見に基いてなされたものであり、放射性セシウム含有物を焼却する焼却炉あるいは溶融する溶融炉から排出される排ガス中の飛灰を煙道で捕集する集塵機と、前記煙道の集塵機より上流側に設けられた粉粒体状の陽イオン交換体の吹込口と、前記集塵機から回収した飛灰と前記陽イオン交換体の混合物を貯留するホッパーと、該ホッパーから供給された混合物に水とセメントを加えて固化物にする混練・成型機と、前記集塵機あるいは集塵機から排出される飛灰の放射性物質の濃度変化を計測する放射能計測器と、備え、前記陽イオン交換体の吹込量は、前記放射能計測器により計測された放射性物質の濃度に応じて調整されることを特徴とする、放射性セシウム含有飛灰のセメント固化物の製造装置と、
放射性セシウム含有物を焼却する焼却炉あるいは溶融する溶融炉から排出される排ガス中の飛灰を煙道で捕集する集塵機と、前記煙道の集塵機より上流側に設けられた粉粒体状の陽イオン交換体の吹込口と、前記集塵機から回収した飛灰と前記陽イオン交換体の混合物を貯留するホッパーと、該ホッパーから供給された混合物に水とセメントを加えて固化物にする混練・成型機と、前記集塵機より上流側において放射性物質の濃度変化を計測する放射能計測器と、を備え、前記陽イオン交換体の吹込量は、前記放射能計測器により計測された放射性物質の濃度に応じて調整されることを特徴とする、放射性セシウム含有飛灰のセメント固化物の製造装置と、
放射性セシウム含有物を焼却する焼却炉あるいは溶融する溶融炉から排出される排ガス中の飛灰を煙道で捕集する集塵機と、前記煙道の集塵機より上流側に設けられた粉粒体状の陽イオン交換体の吹込口と、前記集塵機から回収した飛灰と前記陽イオン交換体の混合物を貯留するホッパーと、該ホッパーから供給された混合物に水とセメントを加えて固化物にする混練・成型機と、前記ホッパーの混合物における飛灰の放射性物質の濃度変化を計測する放射能計測器と、を備え、前記陽イオン交換体の吹込量は、前記放射能計測器により計測された放射性物質の濃度に応じて調整されることを特徴とする、放射性セシウム含有飛灰のセメント固化物の製造装置を提供するものである。
【００１２】
本発明の方法の概略を図１に示す。同図に示すように、汚染飛灰に、微粉化陽イオン交換体と水を加えて混合することによって放射性セシウムを陽イオン交換体に吸着させ、これにセメントを加えて固化物とすることにより、埋立てても放射性セシウムの溶出しない安定固化物を得ることができる。
【００１３】
一方、従来の方法では、図４に示すように、水溶性の放射性セシウムがそのままセメントで固化されているので、雨水が割れ目等から浸透すると放射性セシウムが溶出してくる。
【発明の効果】
【００１４】
本発明により、放射性セシウムを含有する飛灰を安定してセメント固化物に封じ込めて、埋立て処分場からの溶出を防止することができる。
【図面の簡単な説明】
【００１５】
【図１】本発明の方法を説明する図である。
【図２】本発明による装置の一例を示す工程図である。
【図３】本発明による装置の他の一例を示す工程図である。
【図４】従来の方法を説明する図である。
【発明を実施するための形態】
【００１６】
放射性セシウム含有物は、焼却処理される、放射性セシウムを含有する可燃物、その焼却灰、溶融飛灰などである。すなわち、放射性セシウムを含有する可燃物を焼却した焼却灰には、焼却炉の炉底に溜まる炉底灰である主灰と、燃焼排ガスに含まれてバグフィルター等の集塵機で捕集される飛灰がある。また、この主灰を溶融炉で加熱溶融してスラグ化する際に発生してバグフィルター等の集塵機で捕集される溶融飛灰もある。本発明では、焼却炉から発生する飛灰と溶融炉から発生する飛灰のいずれにも適用できる。これら飛灰のセシウムの含有量は通常０．１〜１０ｐｐｍ程度であり、そのうち、放射性セシウムの含有量は、放射能濃度により異なるが、初期の灰の放射線濃度を134Ｃｓと137Ｃｓが等しく、たとえば、それぞれ５００Ｂｑ／ｋｇ（すなわち、合計で１，０００Ｂｑ／ｋｇ）とすると、134Ｃｓは約１０ｐｇ／ｋｇ、137Ｃｓは約１５５ｐｇ／ｋｇと極微量である。
【００１７】
焼却炉の種類は問わないが、通常のごみの焼却炉などでよく、基本的には、燃焼炉と、それに放射性セシウム含有可燃物を投入する投入口、燃焼排ガスを排出する煙道と煙窓、煙道の途中に設けられる集塵機、燃焼の結果生じた焼却灰の取出口などで構成される。
【００１８】
溶融炉は、焼却炉で発生した焼却灰を溶融スラグ化する炉であり、シャフト式ガス化溶融炉や電気抵抗式灰溶融炉などがある。
【００１９】
煙道は、これらの焼却炉や溶融炉の排ガスの通路であり、その途中に排ガス中の飛灰を捕集する集塵機が設けられる。
【００２０】
集塵機の種類は問わないが、典型的なものはバグフィルターである。
【００２１】
本発明では、煙道又は集塵機あるいはそれから排出される飛灰の放射性物質の濃度変化を計測する。放射性物質はセシウムのみではないが、原子力発電所から排出されて半減期が長いのは放射性セシウムであるから、現実に、飛灰に含まれる放射性物質はほとんどが放射性セシウムである。
【００２２】
放射性物質の濃度変化の計測には市販の放射能計測器を用いれば足りる。放射能計測器の例としては、ガイガーカウンター、シンチュレーションカウンター等を挙げることができる。
【００２３】
放射能計測器の取付位置として、煙道に設ける場合には、配管の側壁に設けた座を例示することができる。集塵機あるいはそれから排出される飛灰で計測する場合には、集塵機自体の入口配管の外、そこから排出される飛灰のホッパー、クリーンルーム、出側の配管等を取付位置として例示することができる。放射能の計測は、連続あるいは断続的に行ない、放射能の経時変化を測定する。そして、原則として、レコーダー等で記録する。
【００２４】
煙道に吹込む陽イオン交換体は、放射性セシウムを効率よく吸着できるものが良い。また、放射性セシウムを吸着後も雨水等で溶出しないために水に難不溶性、特に不溶性のものがよく、均一に混合させる観点から粉粒体であることが好ましい。
【００２５】
このような陽イオン交換体の好ましいものの例としては、無機の陽イオン交換体では、ゼオライト、ベントナイト、ヘテロボリ酸塩であるモリブドリン酸アンモニウム、タングストリン酸アンモニウム、およびＮｉ系もしくはＦｅ系フェロシアン化物等、有機の陽イオン交換体ではイオン交換樹脂、破砕したイオン交換膜等を挙げることができる。イオン交換樹脂やイオン交換膜は、イオン交換基が酸基のものであり、強酸性、弱酸性のいずれであってもよい。陽イオン交換容量は大きいほうが好ましく、５０ｍｅｑ／１００ｇ以上、好ましくは、１００ｍｅｑ／１００ｇ以上のものがよい。上限は特に制限されないが、実用上１２０ｍｅｑ／１００ｇ程度まで、特に２００ｍｅｑ／１００ｇ程度である。粒径は、均一分散という観点からは細かい方がよいが、あまり細かいと凝集しやすい等の取り扱い上の問題があり、大きすぎると吸着能力上好ましくない。そこで、平均粒径で０．０１〜２００μｍ程度、好ましくは０．１〜５０μｍ程度のものがよい。粒形は問わないが、球形、破砕形などを例示することができる。
【００２６】
特に、フェロシアン化物をシリカゲルやシリカなどの無機多孔体に担持しておくことが好ましい。好ましいフェロシアン化物の例として、プルシアンブルー、フェロシアン化カリウム、フェリシアン化カリウム、へキサシアノニッケル（ＩＩ）鉄（ＩＩ）酸カリウム等のヘキサシアノ鉄塩等を挙げることができる。担持方法としては、Ｎｉ（ＮＯ３）２、Ｋ４Ｆｅ（ＣＮ）６塩溶液を順次含浸させ、不溶性フェロシアン化物を細孔内に沈殿生成させることが好ましい。
【００２７】
陽イオン交換体の吹込量としては、飛灰重量では、灰１００ｇ当り１〜１００ｇ程度、好ましくは１０〜５０ｇ程度になるようにするのがよい。フェロシアン化物を担持させた無機多孔体の場合には、１〜２割程度添加量を減少させることができる。
【００２８】
本発明においては、煙道又は集塵機あるいはそれから排出される飛灰の放射性物質の濃度変化の計測結果に基いて陽イオン交換体の吹込量を増減させて、上記の添加量範囲に入るように調整する。この調整は厳密に行わなくともよく、段階的に可変すればよい。
【００２９】
集塵機から回収した飛灰と陽イオン交換体の混合物における飛灰中の放射性セシウムを陽イオン交換体に吸着させるためには水を存在させてスラリー状にする必要がある。この水の添加量は少なすぎると放射性セシウムの陽イオン交換体への吸着が不充分になり、多すぎるとその後のセメント固化の障害になるためその対策が必要になる。そこで、飛灰と陽イオン交換体の混合物をスラリー状に存在させるための水の量は、飛灰に対して１０〜９０重量％、好ましくは２０〜７０重量％である。飛灰に対して水の添加量が１０重量％未満の場合、飛灰と陽イオン交換体の混合物はスラリー状にならず陽イオン交換体への吸着が不充分となる。さらに、飛灰に対して水の添加量が９０重量％を超えると、セメントが固化するまで長時間を要する。
【００３０】
混合物に水を加えた後は、撹拌混合して、放射性セシウムが陽イオン交換体に充分吸着するようにする。そのためには、水溶性の放射性セシウムの飛灰からの溶出と、溶出した放射性セシウムの陽イオン交換体への移動が必要であり、混合後１０〜２０分程度おくことが好ましい。セメントは、この撹拌混合時に加えてもよいが、放射性セシウムの陽イオン交換体へ吸着させた後に加えるほうが、吸着を充分に行わせる点で好ましい。
【００３１】
このようにして生成したスラリーに、鉛、カドニウムなどの溶出を防止する重金属の安定剤を水とともに添加してもよい。重金属溶出安定剤としては、ジチオカルバミン酸ソーダのようなキレート薬剤やリン酸化合物を用いることができる。
【００３２】
セメントの種類は、特に限定されず、普通ポルトランドセメント、早強ポルトランドセメント等の各種ポルトランドセメント、高炉セメント、低アルカリ性セメント、水砕スラグ系セメントなどを使用することができる。セメントの配合量は、非特許文献１の別添資料に示された、セメント固化物１ｍ３当り１５０ｋｇ以上、かつ埋立処分を行う際における一軸圧縮強度が０．９８メガパスカルの強度が得られるように定められ、セメントの種類等にもよるが、通常飛灰に対する重量比で１０〜５０重量％程度である。セメントには砂利、砂、その他の各種骨材を配合することもできる。セメント混合物には、水分が不足している場合には、不足分の水を追加して混練し、型に流し込んで設定強度が得られるまで養生し、非特許文献１の指針に従い、所定の構造で埋立てを行う。
【実施例】
【００３３】
（実施例１）
本発明による装置の一例を図２の工程図に従って説明する。
【００３４】
放射性セシウムを含有する可燃物を焼却炉で焼却する。焼却で生じた排ガスは、煙道を通って集塵機であるバグフィルターで集塵されてから煙窓から大気中に放出される。煙道の集塵機の上流側には陽イオン交換体の吹込口が設けられ、そこからゼオライトが吹込まれる。バグフィルターで集塵されて落下した飛灰とゼオライトの混合物はホッパーに入り、そこで攪拌され、一時的に貯留される。このホッパーには放射能計測器が取付けられていて、その計測値に応じてゼオライトの吹込量が調整される。このホッパーからはスクリューフィーダーにより混練・成型機に供給される。この混練・成型機には、セメントもスクリューフィーダーにより供給され、さらに、ジチオカルバミン酸ソーダからなるキレート薬剤と加湿水もそれぞれのタンクから供給される。混練・成型機内では、混練されて放射性セシウムがゼオライトに吸着され、さらに成型され養生コンベア上で固化した固化物はピットに入って埋立地に搬送される。
【００３５】
ここで、得られた飛灰の成分は、Ｓｉ：１０重量％、Ａｌ：２重量％、Ｃａ：２０重量％、Ｎａ：４重量％、Ｋ：４重量％、Ｃｌ：１０重量％、Ｐｂ：０．３重量％であり、放射性セシウムの濃度（134Ｃｓと137Ｃｓの合計）は１０，０００Ｂｑ／ｋｇである。
【００３６】
また、陽イオン交換体は、以下の性質を有する天然ゼオライト（新東北化学工業製）を用いた。
【００３７】
・  酸化ケイ素（ＳｉＯ２）：７０重量％
・  酸化アルミニウム（Ａｌ２Ｏ３）：１０重量％
・  酸化カルシウム（ＣａＯ）：２重量％
・  平均粒径：３０μｍ
・  交換容量：１１０ｍｅｑ／１００ｇ陽イオン
焼却炉の煙道に、飛灰１００ｇあたり平均で３０ｇの陽イオン交換体を吹込み混合した。
煙道では、ＨＣｌやＳＯＸを除去するために、消石灰などの酸性ガス除去薬剤を吹き込んでいるが、酸性ガス除去薬剤と煤塵量とを合計した量を飛灰量とした。
【００３８】
混練・成型機では、飛灰１００ｇに対して、水５０ｍＬを添加し、重金属溶出安定剤として、ジチオカルバミン酸ソーダからなるキレート薬剤を飛灰１００ｇに対して１ｇ添加した。
【００３９】
セメントは飛灰１００ｇに対して３０ｇ添加し、養生コンベア上で養生してセメント固化物を製造した。
【００４０】
環境庁告示１３号法に基いて上記のセメント固化物の溶出試験を実施した結果、放射性セシウムの溶出濃度は１００Ｂｑ／Ｌであった。一方、陽イオン交換体を煙道に吹込まないでセメント固化物を製造した場合、放射性セシウムの溶出濃度は１，０００Ｂｑ／Ｌであった。
（実施例２）
本発明による装置の他の一例を図３の工程図に従って説明する。
【００４１】
放射性セシウムを含有する可燃物を焼却炉で焼却する。焼却で生じた排ガスは、煙道を通って集塵機であるバグフィルターで集塵されてから煙窓から大気中に放出される。この煙道には放射能計測器が取付けられていて、その計測値に応じてゼオライトの吹込量が調整される。煙道の集塵機の上流側には陽イオン交換体の吹込口が設けられ、そこからゼオライトが吹込まれる。バグフィルターで集塵されて落下した飛灰とゼオライトの混合物はホッパーに入り、そこで攪拌され、一時的に貯留される。このホッパーからはスクリューフィーダーにより混練・成型機に供給される。この混練・成型機には、セメントもスクリューフィーダーにより供給され、さらに、ジチオカルバミン酸ソーダからなるキレート薬剤と加湿水もそれぞれのタンクから供給される。混練・成型機内では、混練されて放射性セシウムがゼオライトに吸着され、さらに成型され養生コンベア上で固化した固化物はピットに入って埋立地に搬送される。
【００４２】
ここで、焼却炉からの焼却灰の成分は、Ｓｉ：５重量％、Ａｌ：５重量％、Ｃａ：１５重量％、Ｎａ：１０重量％、Ｋ：１０重量％、Ｃｌ：１７重量％であり、放射性セシウムの濃度（134Ｃｓと137Ｃｓの合計）は５，５００Ｂｑ／ｋｇである。
【００４３】
また、陽イオン交換体は、実施例１と同様の天然ゼオライトを用いた。
【００４４】
焼却炉の煙道に、焼却灰１００ｇあたり平均で６５ｇの陽イオン交換体を吹込み混合した。
【００４５】
混練・成型機では、飛灰１００ｇに対して、水５０ｍＬを添加し、重金属溶出安定剤として、ジチオカルバミン酸ソーダからなるキレート薬剤を飛灰１００ｇに対して１ｇ添加した。
【００４６】
セメントは飛灰１００ｇに対して３０ｇ添加し、養生コンベア上で養生してセメント固化物を製造した。
【００４７】
環境庁告示１３号法に基いて上記のセメント固化物の溶出試験を実施した結果、放射性セシウムの溶出濃度は９０Ｂｑ／Ｌであった。一方、陽イオン交換体を煙道に吹込まないでセメント固化物を製造した場合、放射性セシウムの溶出濃度は１，５００Ｂｑ／Ｌであった。
【産業上の利用可能性】
【００４８】
本発明により、放射性セシウムを漏出させずに埋立処分できるので、放射性セシウム含有飛灰の埋立処理に広く利用できる。
【図１】
0005862814.tif 000002
【図２】
0005862814.tif 000003
【図３】
0005862814.tif 000004
【図４】
0005862814.tif 000005